【事件の表示】
　特許第３１０２６９６号「被覆組成物および該組成物を用いる被覆樹脂成形品」の請求項１ないし３に係る特許に対する特許異議の申立てについて、次のとおり決定する。
【結　論】
　訂正を認める。
　特許第３１０２６９６号の請求項１ないし３に係る特許を維持する。
【理　由】
（Ｉ）手続きの経緯
　本件特許第３１０２６９６号の請求項１〜３に係る発明は、平成２年９月１０日に特許出願がなされ、平成１２年８月２５日に特許権の設定登録がなされ、当該請求項１〜３に係る発明の特許について、荒井純子（以下、申立人１という。）および山川寧（以下、申立人２という。）から、特許異議の申立てがなされ、取消理由の通知がなされ、その指定期間内である平成１３年１２月１７日に訂正請求（その後、取り下げられた。）がなされ、再度の取消理由の通知がなされ、その指定期間内である平成１５年１１月４日に訂正請求がなされたものである。
　
（ＩＩ）訂正請求について
（ＩＩ−１）訂正事項
（あ）請求項１に記載された一般式（ＩＩ）の説明に係る「式中Ｒ１は・・・エポキシ基、アミド基またはＳｉ（ＯＲ４）３　基を表す。但しＲ４はアルキル基を表す。」との記載を、「式中Ｒ１は・・・エポキシ基またはアミド基を表す。」と訂正する。
（い）明細書５頁（特許公報３頁に相当）に記載された一般式（ＩＩ）の説明に係る「式中Ｒ１は・・・エポキシ基、アミド基またはＳｉ（ＯＲ４）３　基を表す。但しＲ４はアルキル基を表す。」との記載を、「式中Ｒ１は・・・エポキシ基またはアミド基を表す。」と訂正する。
（ＩＩ−２）訂正の適否
　訂正事項（あ）は、一般式（ＩＩ）で示される化合物群を、単に減縮するものであって、特許請求の範囲の減縮に該当するものであり、訂正事項（い）は、訂正事項（あ）の訂正と整合させるものであって、明りょうでない記載の釈明に該当するものであるうえに、ともに、願書に添付した明細書に記載した事項の範囲内の訂正であり、実質上特許請求の範囲を拡張し、又は変更するものでもない。
　したがって、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書および第２項の規定に適合するので、当該訂正を認める。
　
（ＩＩＩ）特許異議申立について
（ＩＩＩ−１）本件発明
　前記したように、その訂正は認められるので、本件の請求項１〜３に係る発明（以下、本件発明１〜３という。）は、前記訂正後の願書に添付した明細書の請求項１〜３に記載された次のとおりのものである。
【請求項１】（１）次の（ｉ）、（ｉｉ）および（ｉｉｉ）からなる単量体から得られる共重合体を含有する下塗り用被覆組成物。
（ｉ）一般式（Ｉ）または（ＩＩ）で表される化合物のうち、少なくともいずれかの化合物を含むアクリルまたはメタクリル化合物５〜８５重量％
（式中Ｒ１は水素またはメチル基、Ｒ２はアルキル基を表す。）
（式中Ｒ１は水素またはメチル基、Ｒ３はアルキレン基、Ｘは水酸基、カルボキシル基、アミン基、エポキシ基またはアミド基を表す。）
（ｉｉ）一般式（ＩＩＩ）で表されるアルコキシシリル基含有アクリルまたはメタクリル化合物　５〜４５重量％
（式中、Ｒ１は水素またはメチル基、Ｒ５は炭素数１〜６の炭化水素基、Ｒ６は炭素数１〜５の炭化水素基、アルコキシアルキル基または炭素数１〜４のアシル基、ｄは０、１または２を表す。）
および、
（ｉｉｉ）ペンゾフェノン置換アクリルモノマー、または、トリアゾール置換アクリルモノマーのそれぞれ単独または混合物からなる紫外線吸収性を有するアクリルまたはメタクリル化合物　１０〜５０重量％。
【請求項２】前記（ｉ）はメチルメタクリレートである請求項１記載の下塗り用被覆組成物。
【請求項３】請求項１記載の組成物を被覆し、次いでオルガノポリシロキサン含有塗料を上塗り層として被覆してなる耐候性、耐摩耗性の優れた樹脂成形品。
　
（ＩＩＩ−２）特許異議申立の理由
　申立人１は、証拠方法として、特表昭５５−５００８０９号公報（甲第１号証、以下、証拠方法１という。）、米国特許第４，５３３，５９５号明細書（甲第２号証、以下、証拠方法２という。）および特開昭５７−２３６６１号公報（甲第３号証、以下、証拠方法３という。）を提示して、（イ）本件の訂正前の請求項１〜３に係る発明は、証拠方法１〜３に記載された発明に基いて当業者が容易に発明をすることができたものであり、（ロ）訂正前の明細書には、一般式（ＩＩ）と（ＩＩＩ）で表される化合物として同じ化合物が示されており、この点で、本件の訂正前の明細書の記載は、特許法第３６条第３項及び第４項の規定を満足するものでない、との理由で、本件の訂正前の請求項１〜３に係る発明の特許は、取り消されるべきである旨を主張する。
　申立人２は、証拠方法として、特開昭５９−１０９５２８号公報（甲第１号証、以下、証拠方法４という。）および米国特許第４，５３３，５９５号明細書（甲第２号証、証拠方法２と同じ。）を提示して、（ハ）本件の訂正前の請求項１〜３に係る発明は、証拠方法４、２に記載された発明であるか、当該発明に基いて当業者が容易に発明をすることができたものである、との理由で、本件の訂正前の請求項１〜３に係る発明の特許は、取り消されるべきである旨を主張する。
　
（ＩＩＩ−３）各証拠方法の記載
証拠方法１（特表昭５５−５００８０９号公報）：
「１．（ｉ）官能基を有する熱可塑性アクリル重合体からなる下塗り層と（ｉｉ）・・・熱硬化したオルガノポリシロキサンからなる上塗り層とを少くとも１つの表面に有するポリカーボネート基体からなる耐摩耗性及び耐化学溶剤性の改良された、非不透明な被覆されたポリカーボネート成形物品。
２．アクリル重合体は水酸基、カルボキシル基、アミン基、エポキシ基、アミド基、ＳＨ基、ＳＯ３Ｈ基、ＣＯＯＲ基及びＳｉ（ＯＲ１）３基（但し、Ｒ及びＲ１は炭素原子数１−約２０のアルキル基を示す）からなる群より選ばれる官能基を含有している請求の範囲第１項に記載のポリカーボネート成形物品。
３．アクリル重合体は（ｉ）一般式ＣＨ２ＣＹ−ＣＯＯＲ２で表される少くとも１種の単量体と一般式ＣＨ２＝ＣＹ１−ＣＯＯＲ３Ｘで表される少くとも１種の単量体あるいは（ｉｉ）一般式ＣＨ２＝ＣＹ１−ＣＯＯＲ３Ｘで表される少くとも１種の単量体（式中、Ｙ及びＹ１はそれぞれ水素又はメチル基、Ｒ２は炭素原子数１−約２０のアルキル基、Ｒ３はＣ１−２０の２価の飽和脂肪族炭化水素基、及びＸは水酸基、カルボキシル基、アミン基、エポキシ基、アミド基、ＳＨ基、ＳＯ３Ｈ基、ＣＯＯＲ基、あるいはＳｉ（ＯＲ１）３基を示す（但しＲ及びＲ１はそれぞれ炭素原子数１−約２０のアルキル基である））との重合生成物である請求の範囲第２項に記載のポリカーボネート成形物品。
４．前記下塗り層には紫外線吸収剤が含まれている請求の範囲１乃至３に記載のポリカーボネート成形体。」（９頁右下欄１行〜１０頁左上欄３行）
「均一、強固かつ耐久的に接着した耐磨耗性、耐薬品性塗被物を有する不透明でないポリカーボネート製品が要望されており、それ故本発明の主目的は斯るポリカーボネート製品とこれらの製品を比較的簡単かつ経済的に製造する方法を提供することである。」（３頁左上欄１５〜２０行）
「置換アクリル酸エステル単量体及び／又は置換メタクリル酸エステル単量体と共重合させて官能基を有する熱可塑性アクリル重合体を生成させることのできる代表的なアクリレート及びメタアクリレートとしてはメチルアクリレート、エチルアクリレート、ブチルアクリレート、・・・メチルメタクリレート、エチルメタクリレート・・・等がある。この種の共重合体の例としては・・・エチルメタクリレート及びγ−メタクリロキシ−プロピルトリメトキシシラン、・・・等を含有する共重合体がある。」（３頁右下欄１０〜２３行参照）
「本発明の下塗り組成物は任意に・・・紫外線吸収剤・・・を含んでいてもよい。・・・なお、・・・・紫外線吸収剤としての作用を有する化合物はすべて本発明で使用可能である。・・・代表的な紫外線吸収剤化合物又は安定剤としてはベンゾフェノン又はベンゾトリアゾール系列の化合物がある。これらの化合物の例としては・・・、２−ヒドロキシ−４−ｎ−オクトキシベンゾフェノンが挙げられる。・・・一般に、紫外線吸収剤の使用量は下塗り組成物の重量に基づいて約０．５−約１５重量％の範囲である。」（４頁左下欄１６行〜同右下欄１９行参照）
「第ＩＩ表及びＩＶ表の結果を比較すると、熱硬化性アクリル下塗り剤の場合、上塗り層の耐摩耗性と接着性は下塗り層の厚さが厚くなると劣化することが分かる。本発明の熱可塑性アクリル系下塗り剤の場合にはこのようなことはない。即ち、下塗り剤の厚さが増大しても上塗り層の耐接着性及び耐摩耗性は劣化しない。本発明の熱可塑性アクリル系下塗り剤の利点は上塗りの耐摩耗性及び接着性が一般的に下塗り層の厚さの関数とならないことである。・・・。下塗り塗被層が厚いという更に別の利点は紫外線吸収剤その他の安定剤を効果的にこの塗被層に添加できることである。一般にポリカーボネートは光劣化するので風化が長期に亘ると黄変する。・・・。それ故、ポリカーボネート表面に紫外線が達するのを妨げる紫外線吸収剤をポリカーボネート上に形成した塗被物に添加することは非常に望ましい。しかしながら実際には入射紫外光の９０％以上をポリカーボネート表面から遮断するには塗被層の厚さを約０．２〜０．３ミルとしかつ紫外線吸収剤を約１０％含んでいなければならない。下塗り層が薄くなればなるほど・・・多量の紫外線吸収剤が必要となる。本発明の下塗り層は比較的厚くできるので、紫外線吸収剤を本発明の熱可塑性アクリル系下塗りに効果的に添加することができる。」（９頁左上欄８行〜同頁右上欄１５行参照）。
　
証拠方法２（米国特許第４，５３３，５９５号明細書）：
「成形用に用いられる工業用合成樹脂、例えば芳香族ポリカーボネート樹脂は溶剤や摩擦で損傷をうける。この問題のため樹脂の表面に耐摩耗性被覆が設けられる。・・・シリコーンその他の硬質被覆は基材樹脂に対して接着性が適切でないという問題点があり、硬質被覆と基材樹脂との間に接着性プライマーの使用が必要とされる。・・・次に、基材樹脂が光により分解、または退色するという問題があり、これは紫外線防止剤をプライマーや硬質被覆に添加することにより改善される・・・。しかしこのような紫外線防止剤をプライマーや硬質被覆の一部として使用することにも問題があり、硬質被覆の接着性、耐摩耗性を減少させ、・・・硬質被覆を硬化後ピンク色にさせることが挙げられる。したがって、本発明の主たる目的は、耐磨耗性および耐紫外線劣化性により特徴づけられる改善された樹脂製品を提供することである。更なる目的は、耐磨耗性ハードコートを有する樹脂製品であり、ハードコートの接着力が、永久的に結合された紫外線遮蔽剤を含むプライマーにより改善された樹脂製品を提供することである。更なる目的は、シリコンハードコートを有する改善されたポリカーボネート製品であり、優れた接着力と耐変色性と耐紫外線劣化性により特徴づけられる製品を提供することである。」（１欄８〜５５行参照）
「１．（Ａ）ベース樹脂、（Ｂ）ベース樹脂上の耐摩耗性表面被覆、（Ｃ）前記ベース樹脂と表面被覆の間にあり、（Ｃ−１）少なくとも一種のアクリルモノマーからなる主成分と（Ｃ−２）一般式（Ｉ）で示される少なくとも一種のエチレン性不飽和モノマーからなる少量成分とから構成されるモノマー混合物の付加共重合体を含むプライマーコーティングを含んでなる固形製品。
ここで、Ｒ１は水素原子またはメチル基、Ｚは本質的に不活性な結合基、Ｘ１は紫外線劣化防止部位である。
２．　・・・
３．　・・・
４．Ｚが−ＣＨ２−またはＸ１に連結するエチレン基を有する下記式で示されるものである請求の範囲３の物品。
」（７欄５０行〜８欄２３行参照）、
「Ｃ−１は、少なくとも１種のアクリルモノマーである。ここで使用されている〈アクリルモノマー〉という用語は、アクリルおよびメタクリル酸、ならびにそれらの誘導体、主としてエステルおよびアミド、を含んでいる。アクリルアミド、メチルアクリレート、エチルアクリレート、メチルメタクリレート、およびエチルメタクリレートが例示され、これらの中でも、特に炭素原子数１〜４の脂肪族アルコールのエステルが好ましい。ポリマーが特に高い耐候性を示すことから、メチルアクリレートエステルが最も好ましい。」（４欄５〜１７行参照）
「Ｘ１は、紫外線劣化防止部位である。・・・例えば、ヒドロキシベンゾフェノン、ヒドロキシアリールベンゾトリアゾール、ベンゾエートエステル、フェニルサリチレート、ベンジリデンマロネート、アリール基置換２−シアノアシレート、２−シアノクロトネート部位が挙げられる。」（４欄５４〜６１行参照）
「その他のモノマーもまた、組成物Ｃのモノマー混合物に配合でき、代表的には、成分Ｃ−１に対して約２５重量％以内の量が加えられる。具体例としては、ビニルシランやδ−メタクリロキシプロピルトリメトキシシランなどのエチレン性不飽和シランモノマーや、多官能性アクリレートである。」（５欄２８〜３５行）
「プライマーコーティングを生成する組成物は、一般的には、ほぼ不活性な有機溶媒に、Ｃ−１成分または前記したその他のモノマーとの組み合わせに対して約５−３５重量％のＣ−２成分を含む混合物を重合させて調製された共重合体が添加された溶液である。」（５欄３６〜４２行）
　
証拠方法３（特開昭５７−２３６６１号公報）：
「１．固体基体の少なくとも１表面に
（ｉ）下塗組成物の層および
（ｉｉ）コロイドシリカ充填熱硬化オルガノポリシロキサンを含有する硬化上塗の層が塗着された物品において、下塗組成物が、
（ａ）（１）Ｃ１−Ｃ６アルキルメタクリレートよりなるポリマーおよびコポリマー　（２）Ｃ１−Ｃ６アルキルメタクリレートおよびグリシジルメタクリレートとヒドロキシベンゾフェノン紫外線遮蔽剤との反応生成物よりなるコポリマー　（３）Ｃ１−Ｃ６アルキルメタクリレートおよび（Ａ）メタクリル酸単位とγ−クロロプロピルトリメトキシシラン単位との反応生成物、（Ｂ）アクリル酸またはメタクリル酸、または（Ｃ）（Ａ）と（Ｂ）の混合物よりなるコポリマー、　または（４）上記のうち任意のものの混合物の中から選択される高分子量熱可塑性メタクリル酸エステルポリマーまたはコポリマー約２〜１０重量部、
（ｂ）２−エトキシエタノール約６０〜９０重量部、
（ｃ）４−ヒドロキシ−４−メチル−２−ペンタノン約１０〜３０重量部、および
（ｄ）氷酢酸０〜約２０重量部（但し、（ａ）、（ｂ）、（ｃ）および（ｄ）の合計１００重量部当り）
を含有することを特徴とする物品。」（特許請求の範囲第１項参照）
「成分（ａ）（１）および（ａ）（３）において、基体材料が光分解不安定である場合には、下塗りに紫外線遮蔽剤を添加すれば、基体の、従つて最終製品の寿命が長くなる。選択した紫外線遮蔽剤を全固形分の０．５〜５０％の濃度で添加することができる。かかる遮断剤の具体例には、ベンゾフェノン類、トリアゾール類・・・他の周知の遮断および／または遊離基抑制剤などがある。」（５頁左上欄２〜１０行参照）
「実施例２　本発明の別の下塗組成物を用いて、実施例１の手順を繰り返す。１モルの２，４−ジヒドロキシベンゾフェノン、１モルのグリシドキシメタクリレートおよび触媒量のトリアルキルアミンの溶液を、反応が完了するまで環流させる。・・・メチルメタクリレートを加え・・・溶液を８０〜１２０度に２時間加熱する。・・・ポリマーを・・・に溶解する。１０〜５０％のポリ（メチルメタクリレート）・・・を加えて最終下塗塗料溶液をつくる。・・・本例の下塗には共重合した紫外線遮蔽剤を導入した。紫外線遮蔽剤の共重合によりその遮蔽剤が不動になり、その浸出または拡散が防止される。　実施例３　本発明の別の下塗組成物を用いて、実施例１の手順を繰返す。５部のメタクリロキシプロピルトリメトキシシラン、９５部のメチルメタクリレート、２．５部のＡＩＢＮ触媒・・・の溶液を７８０度で４時間加熱する。」（７頁右下欄７行〜８頁左上欄最終行参照）
　
証拠方法４（特開昭５９−１０９５２８号公報：
「（ａ）アルコキシシリル基を有するアクリル・・・単量体とこれらの単量体と共重合可能な他の単量体との共重合体、（ｂ）硬化触媒、および（ｃ）架橋剤を含む組成物を被覆硬化して下塗り層となし、コロイダルシリカ含有オルガノポリシロキサンを含む組成物を被覆硬化して上塗り層とした・・・被覆ポリカーボネート系樹脂成形物品」（特許請求の範囲第１項参照）
「本発明者らは、・・・耐摩耗性、耐溶剤性、耐薬品性、耐候性が改善されたポリカーボネート系樹脂成形物品を提供することを目的とし、鋭意研究した結果ポリカーボネート系樹脂基材に・・・下塗り塗料を塗布、焼付けることにより下塗り層を施し、ポリカーボネート系樹脂機材に対する上塗り塗膜層の付着性を向上させ、更に・・・耐摩耗性、耐溶剤性、耐薬品性及び耐候性等を改善し得ることを見いだした。」（３頁左上欄５〜１９行参照）
「本発明において、下塗りとして用いるアルコキシシリルを有するアクリル・・・単量体・・・の共重合体とは、その分子中に、一般式・・・で示される構造を有する共重合体であって、通常一般式（３）・・・で示される単量体とこれらの単量体と共重合可能な他の単量体を付加重合することにより得られる。」（６頁右上欄最終行〜同頁右下欄７行参照）
　「一般式（３）で示されるアルコキシシリル基を有するアクリル単量体・・・は例えば以下の様なものが挙げられる。γ−（メタ）アクリロキシプロピルトリメトキシシラン、γ−（メタ）アクリロキシプロピルトリエトキシシラン・・・などである。」（６頁右下欄１４行〜７頁左上欄１５行参照）
「一般式（３）・・・で示される単量体と共重合可能な他の単量体としては下記の様なものが挙げられる。（メタ）アクリル酸メチル、（メタ）アクリル酸エチル、・・・などであるが、・・・共重合可能なものであればどの様な単量体であってもよい。」（７頁右上欄９行〜同頁左下欄１５行参照）
「下塗り用塗料とするためには・・・各種添加剤が加えられる。・・・添加剤としては、・・・紫外線吸収剤、紫外線安定剤・・・等を挙げることができる。」（８頁右下欄５行〜９頁左上欄１５行参照）
「紫外線吸収剤としては、・・・ベンゾフェノン類；・・・ベンゾトリアゾール類；・・・が挙げられ、下塗り組成物中のアクリル共重合体・・・１００重量部に対して１〜２００重量部用いられる。」（９頁右上欄１〜１９行参照）
　
（ＩＩＩ−４）．判断
　
（ＩＩＩ−４−１）．理由（イ）、（ハ）について
　
　本件発明１〜３は、その明細書中にも実施例および比較例を用いて説明されているように、「（ｉ）一般式（Ｉ）または（ＩＩ）で表される化合物のうち、少なくともいずれかの化合物を含むアクリルまたはメタクリル化合物　５〜８５重量％と、（ｉｉ）　一般式（ＩＩＩ）で表されるアルコキシシリル基含有アクリルまたはメタクリル化合物　５〜４５重量％と、（ｉｉｉ）ベンゾフェノン置換アクリルモノマー、または、トリアゾール置換アクリルモノマーのそれぞれ単独または混合物からなる紫外線吸収性を有するアクリルまたはメタクリル化合物１０〜５０重量％とから得られる共重合体を含有する下塗り用被覆組成物」（以下、「本件構成Ａ」という。）という構成を有することにより、長期使用における付着性の低下を防止できるという効果（以下、「本件効果」という。）を奏するものである。
　これに対して、証拠方法１〜４には、以下に記載するように、本件構成Ａについての記載がないのみならず、下塗り用被覆組成物において、前記（ｉｉ）の化合物と（ｉｉｉ）の化合物とを併用した共重合体とすることにより、長期使用における付着性を向上できるようになることについて示唆する記載もないから、本件発明１〜３は、証拠方法１〜４に記載された発明であるとすることも、証拠方法１〜４に記載された発明に基いて当業者が容易に想起できた構成と効果を有するものにすぎないとすることもできない。
　すなわち、証拠方法１には、前記したとおり、アルコキシシリル基含有アクリルまたはメタクリル化合物を重合成分とするアクリル重合体を下塗り用被覆組成物とすることが記載されているものの、紫外線吸収成分については、「紫外線吸収剤を含んでいてもよい」および「本発明の下塗り層は比較的厚くできるので、紫外線吸収剤を本発明の熱可塑性アクリル系下塗りに効果的に添加することができる。」とされ、添加剤として使用されるとされており、紫外線吸収性を有するアクリルまたはメタクリル化合物の形で前記アクリル重合体の共重合成分として使用することまでが示唆されているとすることはできないうえに、「均一、強固かつ耐久的に接着した・・・製品」をうるという発明の目的は紫外線吸収成分の添加とは関係なく達成できることが示されているとも解されるから、下塗り用被覆組成物に（ｉｉ）の化合物と（ｉｉｉ）の化合物とを併用した共重合体を使用することによる本件効果が示唆されているとすることもできない。
　証拠方法２には、前記したＣ−１に係るアクリルモノマーとＣ−２に係るベンゾフェノンやベンゾトリアゾール置換アクリルモノマーに対して、ビニルシランやδ−メタクリロキシプロピルトリメトキシシランや多官能性アクリレートを配合して得られる共重合体を下塗り用被覆組成物とすることも記載されているが，前記した本件構成Ａを具体的に記載するところはなく，δ−メタクリロキシプロピルトリメトキシシラン等を配合することができるとの記載も、その配合により目的とする接着性の向上が達成されるとされているわけでないうえに、接着性の向上は必ずしも長期使用における付着性の向上を示すものでないから、当該記載と接着性に係る目的の記載を参照しても、前記配合により長期使用における付着性が向上できるようになることが示唆されているとすることはできない。　
　証拠方法３には、メタクリル酸エステルポリマーまたはコポリマーを含む下塗塗料に紫外線遮蔽剤を添加すること、および紫外線遮蔽剤として機能するベンゾフェノン置換メタクリレートとＣ１−Ｃ６アルキルメタクリレートとを共重合させたものを下塗塗料に用いることが記載されているものの、紫外線吸収部位を有するモノマーをアルコキシシリル基含有のアクリルまたはメタクリル化合物と共重合させたものを下塗塗料に用いることについては記載も示唆もなく、長期使用における付着性については全く記載がない。
　証拠方法４には、アルコキシシリル基含有アクリル化合物の共重合体を下塗り用被覆組成物とすることにより、上塗り塗膜層の付着性を向上できることが記載されているものの、紫外線吸収剤は添加剤として加えることが記載されているにすぎず、前記共重合体に紫外線吸収部位を有するモノマーを共重合させて用いることやそれにより長期使用における付着性が向上できるようになることを示唆する記載はない。
　そして、前記した本件効果が格別のものであることは、特許異議意見書と同日付で提出された実験証明書に示された実験結果によっても認められる。
　したがって、前記した（イ）、（ハ）の理由により本件発明１〜３に係る特許が取り消されるべきである、とすることはできない。
　
（ＩＩＩ−４−２）．理由（ロ）について
　
　一般式（ＩＩ）と（ＩＩＩ）で表される化合物は、前記訂正の結果、同じ化合物となる場合がないものとなった。
　したがって、前記した（ロ）の理由により本件発明１〜３に係る特許が取り消されるべきであるとすることはできない。
　
（ＩＩＩ−５）．むすび
　以上のとおりであるから、特許異議の申立ての理由及び証拠によっては本件発明１〜３に係る特許を取り消すことはできない。
　また、他に本件発明１〜３に係る特許を取り消すべき理由を発見しない。
　したがって、本件発明１〜３に係る特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年１１月１０日（２００３．１１．１０）
【訂正の要旨】
審決（決定）の【理由】欄参照。
（５４）【発明の名称】
被覆組成物および該組成物を用いる被覆樹脂成形品
（５７）【特許請求の範囲】
（１）次の（ｉ）、（ｉｉ）および（ｉｉｉ）からなる単量体から得られる共重合体を含有する下塗り用被覆組成物。
（ｉ）一般式（Ｉ）または（ＩＩ）で表される化合物のうち、少なくともいずれかの化合物を含むアクリルまたはメタクリル化合物　５〜８５重量％
（式中Ｒ１は水素またはメチル基、Ｒ２はアルキル基を表す。）
（式中Ｒ１は水素またはメチル基、Ｒ３はアルキレン基、Ｘは水酸基、カルボシル基、アミン基、エポキシ基
または
基を
（ｉｉ）一般式（ＩＩＩ）で表されるアルコキシシリル基含有アクリルまたはメタクリル化合物　５〜４５重量％
（式中、Ｒ１は水素またはメチル基、Ｒ５は炭素数１〜６の炭化水素基、Ｒ６は炭素数１〜５の炭化水素基、アルコキシアルキル基または炭素数１〜４のアシル基、ｄは０、１または２を表す。）
および、
（ｉｉｉ）ベンゾフェノン置換アクリルモノマー、または、トリアゾール置換アクリルモノマーのそれぞれ単独または混合物からなる紫外線吸収性を有するアクリルまたはメタクリル化合物　１０〜５０重量％
（２）　前記（ｉ）はメチルメタクリレートである請求項１記載の下塗り用被覆組成物。
（３）　請求項１記載の組成物を被覆し、ついでオルガノポリシロキサン含有塗料を上塗り層として被覆してなる耐候性、耐摩耗性の優れた樹脂成形品。
【発明の詳細な説明】
　［産業上の利用分野］
　本発明は耐候性、耐摩耗性に優れた被覆用組成物およびその組成物を被覆して得られる樹脂成形品に関する。
　［従来の技術］
　一般にポリカーボネート系樹脂等は、耐衝撃性透明性にすぐれているため透明樹脂材料として広く使用されているが、耐摩耗性、耐溶剤性に乏しく表面に傷がつきやすく、また有機溶剤に侵されやすいという欠点がある。これらの欠点を改良する方法として、熱硬化性樹脂で被覆する方法が種々提案されている。
　上記ポリカーボネート樹脂系物品等の透明樹脂物品への耐摩耗性等の性質を改善するために、アクリル系ポリマーを下塗り層とし、ケイ素化合物あるいはケイ素化合物とコロイダルシリカを中心としたコロイダル金属酸化物との部分加水分解物を上塗り層とした被覆組成物を用いた樹脂物品が良く知られている（特開昭５９−１０９５２８号等）。そして、アクリル系ポリマー下塗り層中には、紫外線による基板表面の光酸化劣化のために生じるクラックの発生や被覆層との付着性低下を防止するために紫外線吸収剤を添加されていることが多い。
　［発明が解決しようとする課題］
　しかしながら、前記樹脂物品は長期使用において紫外線、水分、熱等の影響で黄変したり、クラックが発生したり、被覆膜が剥がれたりすることがあった。これは長期使用において、紫外線吸収剤が被覆膜表面にマイグレーションを起こし、被覆膜の外へ逃げてしまい、樹脂物品の基板表面に滞留しないために紫外線吸収効果が漸次減少することによる。
　また、下塗りした樹脂物品の表面に浸漬法、フローコート法など上塗り液をくり返し使用する被覆方法で上塗り層を被覆すると、下塗り層中に含有されている紫外線吸収剤が上塗り液に接触する際に溶出し、上塗り液中の紫外線吸収剤の濃度が次第に増大して上塗り液の硬度不良、付着性低下等の悪影響が生じて、上塗り液のポットライフの寿命が短くなることがあった。
　そこで、本発明の目的は、長期使用において、黄変やクラック発生、付着性の低下を防止するための紫外線吸収能を有するポリマーを下塗り層として用いる耐候性、耐摩耗性樹脂成形品用被覆組成物および該組成物を被覆用材料として用いる樹脂成形品を提供することである。
　［課題を解決するための手段］
　本発明の目的は次の構成により達成される。
　すなわち、次の（ｉ）、（ｉｉ）および（ｉｉｉ）からなる単量体から得られる共重合体を含有する下塗り用被覆組成物。
（ｉ）一般式（Ｉ）または（ＩＩ）で表される化合物のうち、少なくともいずれかの化合物を含むアクリルまたはメタクリル化合物　５〜８５重量％
（式中Ｒ１は水素またはメチル基、Ｒ２はアルキル基を表す。）
（式中Ｒ１は水素またはメチル基、Ｒ３はアルキレン基、Ｘは水酸基、カルボシル基、アミン基、エポキシ基
または
基を
（ｉｉ）一般式（ＩＩＩ）で表されるアルコキシシリル基含有アクリルまたはメタクリル化合物　５〜４５重量％
（式中、Ｒ１は水素またはメチル基、Ｒ５は炭素数１〜６の炭化水素基、Ｒ６は炭素数１〜５の炭化水素基、アルコキシアルキル基または炭素数１〜４のアシル基、ｄは０、１または２を表す。）
および、
（ｉｉｉ）ベンゾフェノン置換アクリルモノマー、または、トリアゾール置換アクリルモノマーのそれぞれ単独または混合物からなる紫外線吸収性を有するアクリルまたはメタクリル化合物　１０〜５０重量％、又は、
　前記（ｉ）はメチルメタクリレートである前記下塗り用被覆組成物、又は、
　前記組成物を被覆し、ついでオルガノポリシロキサン含有塗料を上塗り層として被覆してなる耐候性、耐摩耗性の優れた樹脂成形品である。
　なお、前記下塗り層を形成するための一成分である（ｉｉｉ）の化合物としては、例えば一般式（ＩＶ）
（式中、Ｒ１は水素またはメチル基、Ｒ７は−（ＣＨ２）ｎ−（ｎ＝１〜５）のアルキレン基あるいはヒドロキシアルキレン基、Ｚは水素、水酸基またはカルボキシル基、Ｔは水素またはアルキルオキシ基（ＯＲ８）、Ｙは水素、塩素またはスルフオン酸基を表す。なお、Ｒ８はＣｎＨ２ｎ＋１（ｎ＝１〜２０）のアルキル基を表す。）
で表されるベンゾフェノン置換アクリルモノマー、または一般式（Ｖ）
（式中、Ｒ１は水素またはメチル基、Ｒ７は−（ＣＨ２）ｎ−（ｎ＝１〜５）のアルキレン基あるいはヒドロキシアルキレン基、Ｒ８はＣｎＨ２ｎ＋１（ｎ＝１〜２０）のアルキル基、Ｑは水素または塩素を表す。）で表されるトリアゾール置換アクリルモノマーのそれぞれ単独または混合物からなるアクリルまたはメタクリル化合物として用いられる。
　また、前記下塗り層の化合物の組成は（ｉ）の化合物が５〜８５重量％、好ましくは３０〜７０重量％、（ｉｉ）の化合物が５〜４５重量％、好ましくは１５〜３０重量％、（ｉｉｉ）の化合物が１０〜５０重量％、好ましくは１５〜４０重量％の割合で用いられる。なお、（ｉｉ）と（ｉｉｉ）の化合物はそれぞれ５重量％、１０重量％以上の割合で存在しないとそれぞれ成分の前記添加効果がなくなる。また、（ｉｉ）と（ｉｉｉ）の化合物がそれぞれ４５％、５０％を超えた割合で存在すると樹脂物品との付着性が低下する。
　下塗り層の厚味は０．２〜１５μｍが好ましく、さらに好ましくは０．５〜１０μｍである。０．２μｍ未満では耐候性がそれほど向上せず、１５μｍを超えると耐候テストでクラックが発生しやすくなる。
　次に上塗り層として好適に用いられるオルガノポリシロキサン含有塗料は次式（ＶＩ）で表されるシラノール
　　Ｒ８Ｓｉ（ＯＨ）３　　（ＶＩ）
（式中、Ｒ８は１〜３の炭素数をもつアルキル基、ビニル基、トリフルオロプロピル基、γ−グリシドキシプロピル基、γ−アミノプロピル基またはγ−メタクリルオキシプロピル基を表す。）
をコロイダル金属酸化物の水性あるいはアルコール分散液に加えて、部分加水分解して得られるケイ素化合物含有被覆塗料である。
　その他にメラミン系樹脂、アクリル系樹脂も上塗り層として用いることができる。上塗り層の厚味は１．０〜８μｍが好ましく、最も好ましくは３〜５μｍである。１．０μｍ未満では耐摩耗性がそれほど向上せず、８μｍを超えるとクラックが発生しやすくなる。
　さらに、従来通り紫外線吸収剤、酸化防止剤を添加することも可能である。
　そして、主たる基材となる樹脂成形物品は、紫外線による光酸化劣化を受けやすいポリカーボネートに有効であるが、他の基材、例えばポリアクリル（耐熱アクリ）、ポリエチレンテレフタレート、ポリスチレン、アクリロニトリル／スチレンコポリマー等への応用が可能である。また、本発明の被覆用塗料組成物は透明性にすぐれているので、透明性のある上記樹脂基材の被覆用に、特に適している。
　［作用］
　上記した被覆用塗料組成物のうち、下塗り用組成物を樹脂成形物品の表面に塗布し、得られる塗膜を該樹脂成形物品の熱変形温度より低い温度での焼付け、または風乾することにより下塗り塗膜が得られる。さらに、前記下塗り層の上に上塗り層を被覆し、硬化させる。
　［実施例］
実施例１
（ａ）下塗り層溶液の調整：（ｉ）成分７０重量％、（ｉｉ）成分２０重量％、（ｉｉｉ）成分ベンゾフェノン１０重量％となるように配合した。
　プロピレングリコールモノメチルエーテル２０５ｇにメチルメタクリレート７８．４ｇ｛（ｉ）成分｝、γ−アクリロキシプロピルトリメトキシシラン２２．４ｇ｛（ｉｉ）成分｝および２−ヒドロキシ−４−（２−ヒドロキシ−３−メタクリロキシ）−プロポキシベンゾフェノン１１．２ｇ｛ｉｉｉ｝成分）とアゾビスイソブチロニトリル０．５ｇを溶解し、窒素雰囲気下で８５℃で４時間加熱攪拌して共重合させた。
　このようにして得られた重合物は固形分３５％粘度は１０００ｃｐｓであった。該共重合体を１００ｇにプロピレングリコールモノメチルエーテル１００ｇを加えて下塗り塗料溶液とした。
（ｂ）上塗り層溶液の調製：コロイダルシリカ６８．０ｇにメチルトリメトキシシラン２０７ｇ、酢酸７．０ｇを加え、温度５０℃に保ちながら２時間攪拌し加水分解を行う。その後ｎ−ブタノール１９５ｇ、イソプロピルアルコール１９５ｇ、酢酸ナトリウム１．２６ｇ、酢酸１１．０ｇを添加し上塗り溶液とした。
　予め洗浄したポリカーボネート基板に前記（ａ）の下塗り溶液を塗布し、風乾１５分後、熱風乾燥炉で１２５℃、２０分間加熱乾燥した。乾燥後の下塗り層の膜厚は３．７μｍであった。次にこのようにして得られた下塗り層で被覆されたポリカーボネートに前記（ｂ）の上塗り溶液を塗布し、風乾１５分後、熱風乾燥炉で１２５℃、６０分間加熱乾燥した。乾燥後の上塗り層の厚みは３．８μｍであった。
　このようにして得られた被覆ポリカーボネート物品は、透明で耐摩耗性はＡ、付着性は１００／１００、耐水性も良好で、さらに、サンシャインウェザオメーターテスト３０００時間後の外観、硬度、付着性も良好であった。
　また、下塗り層で被覆されたポリカーボネート板を上塗り液に約１００枚程浸漬し、サンプルを作成した場合でも付着性も低下しないことが観測された。また、塗料のポットライフも長かった。
　なお、塗膜の評価方法は次の方法にて行った。
　耐摩耗性：＃００００スチールウールで摩擦し傷のつきにくさを調べ次の様に判定した。
　　Ａ；強く摩擦しても傷がつかない。
　　Ｂ；強く摩擦すると少し傷がつく。
　　Ｃ；弱い摩擦でも傷がつく。
　付着性：いわゆるクロスカットテープテストで塗膜表面にナイフで１ｍｍ間隔で縦横に各１１本の平行線を入れて１００個のマス目をクロスカットし、その上にセロファン粘着テープを付着させた後、テープを剥離して１００個のマス目の中で剥離しないマス目の個数をもって表示した。
　耐水性：６０℃の温水中に７日放置後、膜の白化、クラック、剥離等異常の有無を確認する。
　促進耐候テスト：サンシャインカーボンアークウェザオメーターにて耐候性を評価し　た。なお、ブラックパネル温度は６３±３℃、水スプレーは１２分／時間のサイクルで実施した。
実施例２
（ａ）下塗り層溶液の調製：（ｉ）成分６０重量％、（ｉｉ）成分２０重量％、（ｉｉｉ）成分トリアゾール２０重量％となるように配合した。
　エチレングリコールモノエチルエーテル１９５ｇにエチルメタクリレート６３ｇ｛（ｉ）成分｝、γ−アクリロキシプロピルトリメトキシシラン２１ｇ｛（ｉｉ）成分｝および２−｛２’−ヒドロキシ−３’−カブチル−５’−（２−ヒドロキシー３ーメタクリロキシ）プロポキシフェニル｝プロポキシベンゾトリアゾール２１ｇ｛（ｉｉｉ）成分｝とアゾビスイソブチロニトリル０．５ｇを溶解し、窒素雰囲気下で９０℃で４時間加熱攪拌して共重合させた。
　このようにして得られた重合物は固形分３５％粘度は９００ｃｐｓであった。該共重合体を１００ｇにエレングリコールモノエチルエーテル４００ｇを加えて下塗り塗料溶液とした。
（ｂ）上塗り層溶液の調製：γーグリシドキシプロピルトリメトキシシラン８０ｇ、メチルトリメトキシシラン１４４ｇ、コロイダルシリカ１５ｇおよび０．１規定塩酸水溶液１７０ｇを混合し、８０〜８５℃で２時間環流して加水分解を行った。このようにして得られた３元共加水分解溶液４１０ｇにエチルセロソルブ７３ｇ、過塩素酸アンモニウム１．３ｇを添加し、上塗り溶液とした。
　予め洗浄したポリカーボネート基板に前記（ａ）の下塗り溶液を塗布し、風乾１５分後、熱風乾燥炉で１２５℃、１５分間加熱乾燥した。乾燥後の膜厚は０．８μｍであった。次にこのようにして得られた下塗り層で被覆されたポリカーボネートに前記（ｂ）の上塗り溶液を塗布し、風乾１５分後、熱風乾燥炉で１２５℃、６０分間加熱乾燥した。乾燥後の膜厚は４．３μｍであった。
　このようにして得られた被覆ポリカーボネート物品は、透明で耐摩耗性はＡ、付着性は１００／１００、耐水性も良好で、さらに、サンシャインウェザオメーターテスト３０００時間後の外観、硬度、付着性も良好であった。
比較例１
　下塗り層溶液の調製；実施例１と同様にして以下の重量組成比の共重合体を作成した。この共重合体１００ｇにプロピレングリコールモノメチルエーテル１００ｇを加えて下塗り塗料溶液とした。
　上塗り層溶液は実施例１と同様の（ｂ）上塗り塗料溶液を調製した。
　実施例１と同様に予め洗浄したポリカーボネート基板に第１表の各下塗り溶液を塗布し、風乾１５分後、熱風乾燥炉で１２５℃、１５分間加熱乾燥した。乾燥後の膜厚はすべて３．７μｍであった。次に実施例１の（ｂ）上塗り塗料溶液を塗布し、風乾１５分後、熱風乾燥炉で１２５℃、６０分間加熱乾燥した。乾燥後の膜厚はいずれも３．８μｍであった。
　このようにして得られた被覆ポリカーボネート物品は第２表に示された如く、付着性が不良で耐水性も不良であった。
ＭＭＡ：メチルメタクリレート
ＡＰＭＳ：γ−アクリロキシプロピルトリメトキシシラン
ＨＭＰＢＰ：２−ヒドロキシ４−（２−ヒドロキシ−３−メタクリロキシ）プロポキシベンゾフェノン
比較例２
（ａ）下塗り層溶液の調整：エチレングリコールモノエチルエーテル１６０ｇにメチルメタクリレート６２ｇ、γ−アクリロキシプロピルトリメトキシシラン２７ｇとアゾビスイソブチロニトリル０．４ｇを溶解し窒素雰囲気下で９０℃、４時間加熱攪拌して共重合させた。
　このようにして得られた重合物は固形分３０％粘度は８５０ｃｐｓであった。該共重合体１００ｇにエチレングリコールモノエチルエーテル３２８ｇ、２，４−ジヒドロキシベンゾフェノン（紫外線吸収剤）７．５ｇを加えて下塗り塗料溶液とした。（ｂ）上塗り層溶液の調整：実施例２の（ｂ）上塗り溶液を用いた。
　予め洗浄したポリカーボネート基板に前記（ａ）の下塗り溶液を塗布し、風乾１５分後熱風乾燥炉で１２５℃、２０分間加熱乾燥した。乾燥後の膜厚は１．０μｍであった。次にこのようにして得られた下塗り層で被覆されたポリカーボネートに前記（ｂ）の上塗り溶液を塗布し、風乾１５分後、熱風乾燥炉で１２５℃、６０分間加熱乾燥した。乾燥後の膜厚は４．３μｍであった。
　このようにして得られた被覆ポリカーボネート物品は、透明で耐摩耗性はＡ、付着性は１００／１００、耐熱水性も良好であった。しかし、サンシャインウェザオメータテスト２０００〜２５００時間で黄変が激しく、一部クラックも観測された。
　また、下塗り層で被覆されたポリカーボネート板を上塗り液に約１００枚程浸透し、サンプルを作成することで上塗り液中に紫外線吸収剤が溶出していき、その結果耐摩耗性はＢ〜Ｃ、付着性も低下してくることが観測された。この付着性低下は紫外線吸収剤が上塗り溶液全体に対して２５００ｐｐｍ以上溶出すると、その傾向を示すことが分かった。
実施例３
（ａ）下塗り層溶液の調整；実施例１と同様に作成した共重合物を１００ｇ取り、さらに蒸留水８．５ｇ、過塩素酸アンモニウム０．６ｇ、プロピレングリコールモノメチルエーテル４００ｇを加えて十分攪拌し、下塗り塗料溶液とした。
（ｂ）上塗り層溶液の調整；コロイダルシリカ５４ｇおよびコロイダルアンチモンオキサイド１４ｇにメチルトリメトキシシラン２０７ｇ、酢酸７．０ｇを加え温度を５０℃に保ちながら３時間攪拌し加水分解を行う。その後ｎ−ブタノール１９５ｇ、イソプロピルアルコール１９５ｇ、酢酸ナトリウム１．２６ｇ、酢酸１１．０ｇを添加し上塗り溶液とした。
　予め洗浄したポリカーボネート基板に前記（ａ）の下塗り溶液を塗布し、風乾１５分後、熱風乾燥炉で１２５℃、２０分間加熱乾燥した。乾燥後の膜厚は０．７μｍであった。次にこのようにして得られた下塗り層で被覆されたポリカーボネートに前記（ｂ）の上塗り溶液を塗布し、風乾１５分後、熱風乾燥炉で１２５℃、６０分間加熱乾燥した。乾燥後の膜厚は３．８μｍであった。
　このようにして得られた被覆ポリカーボネート物品は、透明で耐摩耗性はＡ、付着性は１００／１００、耐水性も良好で、さらにサンシャインウェザオメータテスト３０００時間後の外観、硬度、付着性も良好であった。
　［発明の効果］
　基材の表面積において、下塗り層に紫外線吸収能を有するアクリルポリマーが被覆されているため、水分や熱による溶出やマイグレーションの問題がなく、長期使用において紫外線でも光酸化劣化を防止することを維持できる。
　また、上塗り塗料被覆時に紫外線吸収能を有するポリマーはポリマー状態のため溶剤に溶出することが少なく、いつまでも初期の上塗り特性を保つことができるので、上塗り塗料のライフを短くする様な悪影響を防止できる。